"下記式1で表される6,6’-エチレンジオキシジ-2-ナフトエ酸成分および他のジカルボン酸成分を主成分として含有するポリエステル組成物から6,6’-エチレンジオキシジ-2-ナフトエ酸の金属塩を製造するに際し、下記工程a~bに順次供することを特徴とする6,6’-エチレンジオキシジ-2-ナフトエ酸金属塩の製造方法。工程a:前記ポリエステル組成物をアルカリ金属の単体、アルカリ金属の水酸化物、アルカリ金属の酸化物、アルカリ金属の弱酸塩、アルカリ土類金属の単体、アルカリ土類金属の水酸化物、アルカリ土類金属の酸化物およびアルカリ土類金属の弱酸塩からなる群より選ばれる少なくとも1種の化合物と溶解度パラメータSP値が11以上の溶媒の共存下で反応させる反応工程工程b:工程aでの反応生成物から6,6’-エチレンジオキシジ-2-ナフトエ酸の金属塩を得る工程前記工程bにおいて反応生成物を固体成分と液体成分とに固液分離し、固体成分として6,6’-エチレンジオキシジ-2-ナフトエ酸金属塩を得る請求項1記載の6,6’-エチレンジオキシジ-2-ナフトエ酸金属塩の製造方法。工程bで得られた固体成分を洗浄および/または再結晶する工程cを有する請求項2記載の6,6’-エチレンジオキシジ-2-ナフトエ酸金属塩の製造方法。前記工程aにおいて用いられるアルカリ金属の単体、アルカリ金属の水酸化物、アルカリ金属の酸化物、アルカリ金属の弱酸塩、アルカリ土類金属の単体、アルカリ土類金属の水酸化物、アルカリ土類金属の酸化物およびアルカリ土類金属の弱酸塩からなる群より選ばれる少なくとも1種の化合物の使用量が、ポリエステル組成物に含まれるカルボキシル基に対し、0.5~5mol倍であり、かつ使用する溶解度パラメータ11以上の溶媒の重量がポリエステル組成物の重量に対し、1~100重量倍であることを特徴とする請求項1~3のいずれかに記載の6,6’-エチレンジオキシジ-2-ナフトエ酸金属塩の製造方法。前記工程cにおいて、洗浄および/または再結晶の溶媒として工程aにおいて使用する溶媒を工程bで得られた6,6’-エチレンジオキシジ-2-ナフトエ酸の金属塩の重量に対し、0.1~100重量倍使用することを特徴とする請求項3~4いずれかに記載の6,6’-エチレンジオキシジ-2-ナフトエ酸金属塩の製造方法。前記工程aにおいて用いられる化合物が、ナトリウム、カリウムおよびカルシウムからなる群より選ばれる少なくとも1種の金属を含むことを特徴とする請求項1~5いずれかに記載の6,6’-エチレンジオキシジ-2-ナフトエ酸金属塩の製造方法。他のジカルボン酸成分が、テレフタル酸および/またはナフタレンジカルボン酸であることを特徴とする請求項1~6いずれかに記載の6,6’-エチレンジオキシジ-2-ナフトエ酸金属塩の製造方法。本発明は上記の背景技術を鑑みなされたもので、その目的は、6,6’-エチレンジオキシジ-2-ナフトエ酸成分ならびに他のジカルボン酸成分を主成分として含有するポリエステル組成物を反応させるとともに、他のカルボン酸成分を含む不純物を分離し、6,6’-エチレンジオキシジ-2-ナフトエ酸金属塩を高収率にて安定して製造する方法を提供することである。本発明者らの研究によれば、下記式1で表される6,6’-エチレンジオキシジ-2-ナフトエ酸成分ならびに他のジカルボン酸成分を主成分として含有するポリエステル組成物から6,6’-エチレンジオキシジ-2-ナフトエ酸の金属塩を製造するに際し、下記工程a~cに順次供することを特徴とする6,6’-エチレンジオキシジ-2-ナフトエ酸金属塩の製造方法。工程a:前記ポリエステル組成物をアルカリ金属の単体、アルカリ金属の水酸化物、アルカリ金属の酸化物、アルカリ金属の弱酸塩、アルカリ土類金属の単体、アルカリ土類金属の水酸化物、アルカリ土類金属の酸化物およびアルカリ土類金属の弱酸塩からなる群より選ばれる少なくとも1種の化合物と溶解度パラメータSP値が11以上の溶媒の共存下で反応させる反応工程工程b:工程aでの反応生成物から6,6’-エチレンジオキシジ-2-ナフトエ酸の金属塩を得る工程により、6,6’-エチレンジオキシジ-2-ナフトエ酸金属塩の効率的な分離製造回収が可能となり、上記目的が達成できることが見出された。本発明の6,6’-エチレンジオキシジ-2-ナフトエ酸成分ならびに他のジカルボン酸成分を主成分として含有するポリエステル組成物を原料とした6,6’-エチレンジオキシジ-2-ナフトエ酸金属塩の製造方法によれば、6,6’-エチレンジオキシジ-2-ナフトエ酸金属塩を高収率で容易に製造回収するだけでなく、分離精製に必要なエネルギー負荷を削減できるので、コストを削減することも可能となる。これらの効果により、6,6’-エチレンジオキシジ-2-ナフトエ酸成分ならびに他のジカルボン酸成分を主成分として含有するポリエステル組成物から6,6’-エチレンジオキシジ-2-ナフトエ酸金属塩を安定して分離製造回収することができる。より詳細に説明するならば、以下のとおりである。すなわち通常の精製操作で行われている蒸留による精製操作や再結晶による精製操作においては、蒸留操作においては反応生成物全体を目的とする化合物の沸点近傍からそれ以上の温度まで加熱することに多量の熱エネルギーが必要であるし、再結晶操作においては溶媒の乾燥のみならず操作終了後の溶媒の回収精製に要するエネルギーが多量に必要となる場合がある。一方で本願発明の製造方法においては、水による洗浄のみで高収率高純度の6,6’-エチレンジオキシジ-2-ナフトエ酸金属塩を得ることができるという観点から分離精製に必要なエネルギー負荷を削減できることが可能である。以下、本発明の実施の形態について1例を用いて説明するが、本発明は、この例に限定されるものではない。本発明に従う方法を実行するためには、まず、6,6’-エチレンジオキシジ-2-ナフトエ酸成分ならびに他のジカルボン酸成分を主成分として含有するポリエステル組成物をアルカリ金属の単体、アルカリ金属の水酸化物、アルカリ金属の酸化物、アルカリ金属の弱酸塩、アルカリ土類金属の単体、アルカリ土類金属の水酸化物、アルカリ土類金属の酸化物およびアルカリ土類金属の弱酸塩からなる群より選ばれる少なくとも1種の化合物以下、反応金属種と略称することがあるとを溶解度パラメータが11以上の溶媒の共存下で反応させることが必要である。なお、弱酸塩の例としては炭酸塩、炭酸水素塩、酢酸塩その他の有機カルボン酸塩などが挙げられる。また、6,6’-エチレンジオキシジ-2-ナフトエ酸成分ならびに他のジカルボン酸成分を主成分として含有するポリエステル組成物とは、全重量の80重量以上が多価カルボン酸と多価アルコールとを重合したポリエステルおよび/またはそのオリゴマーやモノマーであり、ポリエステルを構成する多価カルボン酸のうち、6,6’-エチレンジオキシジ-2-ナフトエ酸成分が占める割合が1~99molであり、かつ他のジカルボン酸成分が占める割合が1mol以下であるポリエステルのことである。または全重量の70重量以上が6,6’-エチレンジオキシジ-2-ナフトエ酸成分とグリコールを含むジヒドロキシ化合物から構成されるポリエステルであり、全重量の0.5重量以上が6,6’-エチレンジオキシジ-2-ナフトエ酸以外の他のジカルボン酸成分とグリコールを含むジヒドロキシ化合物から構成されるポリエステルであることを表す。なお、この本発明におけるポリエステル組成物における他のジカルボン酸成分の存在態様としては、6,6’-エチレンジオキシジ-2-ナフトエ酸成分を含むポリエステルに対して共重合物として存在していている場合、他のジオール成分と共に別種のポリエステルが構成され上記ナフトエ酸成分を含むポリエステルとの混合物である場合、共重合物と混合物の双方の形態で存在している場合であっても特に限定はない。これらの場合のすべてを本発明の製造方法においては含有しているので、本願発明の製造方法においては原料をポリエステル組成物と表現している。そのポリエステルを構成する多価カルボン酸としては、好ましくは2価のカルボン酸であり、より具体的にはテレフタル酸、イソフタル酸、ナフタレンジカルボン酸カルボキシル基の位置が異なる各構造異性体を含む、ジフェニルジカルボン酸カルボキシル基の位置が4,4’-に限定されず、カルボキシル基の位置が異なる各構造異性体を含む、ジフェニルエーテルジカルボン酸同前、ジフェノキシエタンジカルボン酸同前、ジフェニルスルホンジカルボン酸同前、ジフェニルケトンジカルボン酸同前、フランジカルボン酸同前を挙げることができる。より好ましくは、他のジカルボン酸成分がテレフタル酸および/またはナフタレンジカルボン酸であることである。一方多価アルコールとしては、好ましくは2価のアルコールであり、より具体的にはエチレングリコール、1,2-プロピレングリコール、1,3-プロピレングリコール、1,4-ブタンジオール、ネオペンチレングリコール、ヘキサメチレングリコール、ヘキサンジオール、デカンジオール、ジエチレングリコール、ジプロピレングリコール、トリエチレングリコール、トリプロピレングリコール、ジブチレングリコール、ジヒドロキシシクロヘキサン、シクロヘキサンジメタノール、ジヒドロキシデカリン、キシレングリコールジヒドロキシメチルベンゼン、p-2-ヒドロキシエトキシベンゼン、4,4’-2-ヒドロキシエトキシビフェニル、2,2-β-ヒドロキシエトキシフェニルプロパン、2,2-β-ヒドロキシエトキシエトキシフェニルプロパン、β-ヒドロキシエトキシフェニルスルホンなどが挙げられる。また当該ポリエステルには他に、ヒドロキシ安息香酸、ヒドロキシナフトエ酸、4-ヒドロキシ-4’-カルボキシルビフェニル、グリコール酸、乳酸などの各種ヒドロキシカルボン酸が共重合されていたり、ポリエステル組成物中にこれらの成分を含むオリゴマー、モノマーが含まれていても良い。また6,6’-エチレンジオキシジ-2-ナフトエ酸金属塩における金属種類は後述するポリエステル組成物と反応させる反応金属種化合物の金属種類によって決まる。ポリエステル組成物と反応させる反応金属種化合物としては、反応性ならびに反応生成物の操作性の観点から、アルカリ金属の単体、アルカリ金属の水酸化物、アルカリ金属の酸化物、アルカリ金属の弱酸塩、アルカリ土類金属の単体、アルカリ土類金属の水酸化物、アルカリ土類金属の酸化物およびアルカリ土類金属の弱酸塩からなる群より選ばれる少なくとも1種の化合物が好ましい。より具体的には、水酸化リチウム、水酸化ナトリウム、水酸化カリウム、水酸化ルビジウム、水酸化セシウム、炭酸リチウム、炭酸ナトリウム、炭酸カリウム、炭酸ルビジウム、炭酸セシウム、炭酸水素リチウム、炭酸水素ナトリウム、炭酸水素カリウム、炭酸水素ルビジウム、炭酸水素セシウム、酢酸リチウム、酢酸ナトリウム、酢酸カリウム、酢酸ルビジウム、酢酸セシウム、プロピオン酸リチウム、プロピオン酸ナトリウム、プロピオン酸カリウム、プロピオン酸ルビジウム、プロピオン酸セシウム、安息香酸リチウム、安息香酸ナトリウム、安息香酸カリウム、安息香酸ルビジウム、安息香酸セシウム、水酸化マグネシウム、水酸化カルシウム、水酸化ストロンチウム、水酸化バリウム、酸化マグネシウム、酸化カルシウム、酸化ストロンチウム、酸化バリウム、炭酸マグネシウム、炭酸カルシウム、炭酸ストロンチウム、炭酸バリウム、酢酸マグネシウム、酢酸カルシウム、酢酸ストロンチウム、酢酸バリウム、プロピオン酸マグネシウム、プロピオン酸カルシウム、プロピオン酸ストロンチウム、プロピオン酸バリウム、安息香酸マグネシム、安息香酸カルシウム、安息香酸ストロンチウム、安息香酸バリウムを挙げることができる。これらの中でもナトリウム、カリウムおよびカルシウムからなる群より選ばれる少なくとも1種の金属を含むことが好ましく、特に好ましくは水酸化ナトリウムおよび/または水酸化カリウムである。なお、これらの反応金属種の使用量としては、反応金属種が少ないと反応が進行しない、反応金属種が多いと反応生成物と反応金属種との分離が煩雑になるという観点より、ポリエステル組成物に含まれるカルボキシル基に対し、0.5~5mol倍とすることが好ましく、特に好ましくは1~3mol倍である。このポリエステル組成物と反応性金属種の反応に使用する溶媒としては、反応生成物から6,6’-エチレンジオキシジ-2-ナフトエ酸金属塩を固形物で回収し、他のカルボン酸金属塩を液成分に分離するため、溶解度パラメータSP値が11以上であることが必要であり、好ましくは13以上の極性溶媒である。また、コストの観点から、ポリエステルを構成している炭素数が比較的少ない、具体的には炭素数が2~6の多価アルコールもしくは水を使用することが特に好ましい。なお、溶解度パラメータには様々な算出方法があり、主要な溶媒では同様の値になることが知られているが、本報での溶解度パラメータはHildebrandの溶解度パラメータである。具体的には、溶解度パラメータが11以上の溶媒としては水23.4、メタノール14.5~14.8、エタノール12.7、イソプロパノール11.5、エチレングリコール14.2、蟻酸13.5、酢酸12.6、フェノール14.5、クレゾール13.3、ジメチルホルムアミド12.0、アセトニトリル11.9といった各種の溶媒を挙げることができる。なお、溶媒名称の直後のカッコ内の数値はそれぞれのSP値を示している。また、溶媒の使用量が少ない場合、ポリエステル組成物の表面と溶媒との接触効率が悪くなる、操作性が悪くなるといった悪影響が発現する。溶媒の使用量が多くなると、設備の規模が大きくなるといった悪影響が発現する。このため、溶媒の量としては、工程aに供給されるポリエステル組成物に対し、1重量部以上100重量部以下であることが好ましく、2重量部以上20重量部以下とすることが特に好ましい。反応条件としては、先述のポリエステル組成物と反応金属種との反応させる工程である工程aの化学反応が進行すればどのような条件を採用しても問題ないが、反応速度の観点より、反応時の圧力における溶媒の沸点で実施することが好ましい。上述の要件を満たす条件にて当該ポリエステル組成物を反応させることによりポリエステルが分解等されて、反応生成物である6,6’-エチレンジオキシジ-2-ナフトエ酸の金属塩が得られる。次に、上述の操作により得られたポリエステル組成物と反応金属種とを溶媒の共存下で反応させた反応生成物から6,6’-エチレンジオキシジ-2-ナフトエ酸の金属塩を得る工程である工程bに供する方法が本発明である6,6’-エチレンジオキシジ-2-ナフトエ酸の金属塩の製造方法である。本発明においては、好ましくは工程bにおいて、工程aで得られた反応生成物を固体成分と液体成分とに固液分離することができる。固液分離の方法としては、固体成分と液体成分に分離できれば公知の条件のいずれを採用してもかまわない。固液分離の例としては、例えばろ過や遠心分離などが挙げられる。反応生成物である6,6’-エチレンジオキシジ-2-ナフトエ酸金属塩は上記の溶媒には難溶であるので、ほとんどの場合には固体成分として得ることができる。固液分離により得られた固体成分には液体成分や不純物が含まれているので、洗浄および/または再結晶することにより精製処理を行うことが好ましい。ここで洗浄とは、得られた固体成分の表面に付着している不純物を含むろ液成分を、ろ液を構成しない他の溶媒ろ液と同一種類の溶媒であっても異種類の溶媒であっても良い。で置換することであり、例えば、固体成分を再度ろ液と同一種類または異なる種類の溶媒と混合しスラリー化した後、固液分離することや、シャワリングなどにより固体成分表面に付着した液体成分を洗い流すことをいう。また、再結晶とは結晶に取り込まれた不純物成分を分離、除去するために固体成分の一部または全部を溶媒成分に溶解させた後、再度結晶化させて固液分離することをいう。なお、洗浄および/または再結晶に使用する溶媒量としては、工程bで得られた6,6’-エチレンジオキシジ-2-ナフトエ酸の金属塩の重量に対し0.1~100重量倍とすることが、コストの観点から好ましい。これらの操作を実施することにより、6,6’-エチレンジオキシジ-2-ナフトエ酸成分ならびに他のジカルボン酸成分を主成分として含有するポリエステル組成物から6,6’-エチレンジオキシジ-2-ナフトエ酸金属塩を低エネルギー負荷にて安定して分離製造回収することが可能となる。以下、実施例により本発明をさらに具体的に説明するが、本発明は、これらの実施例に限定されるものではない。また、生成物の純度は以下の手法により分析評価を行った。反応で得られた生成物20mgをN-メチル-2-ピロリドン30mLに溶解した後、内部標準物質として4,4’-ビフェニルジカルボン酸ジメチルを10mg加えた後、高速液体クロマトグラフィー株式会社日立製作所製LC-2450で定量化を行った。なお、高速液体クロマトグラフィーの溶媒としてN,N-ジメチルホルムアミドと水の混合液を使用した。[実施例1]ポリエステルを構成する多価カルボン酸として、6,6’-エチレンジオキシジ-2-ナフトエ酸成分が70mol、ナフタレンジカルボン酸成分が30molであり、多価アルコールとしてエチレングリコールを用いて重合したポリマー以下、ポリマーAと略記することもあるチップ5.0gに、水酸化ナトリウム3.0gならびにエチレングリコールSP値:14.2100gを加え、攪拌付きセパラブルフラスコにて190~200°C、常圧の条件下、4時間反応させプロダクトを得た。該反応終了後、放冷してプロダクトの温度を40°Cとした後、ろ過により固液分離し、ケークaと濾液とをそれぞれ得た。乾燥して得られたケークaの重量は4.17gであった。その後、ケークaをエチレングリコール30gと混合し、再度ろ過により固液分離し、ケークbと濾液とをそれぞれ得た。このケークbと純水30gと混合し、再度ろ過により固液分離し、ケークcと濾液とをそれぞれ得た。このケークcを90~100°Cのスチーム乾燥機にて1日乾燥させたところ、6,6’-エチレンジオキシジ-2-ナフトエ酸ナトリウム塩を主成分とする化合物を4.07g純度:99.3、収率:96.4製造することができた。[実施例2]ポリマーAチップ2.0gに、ポリエチレンテレフタレートPETチップ3.0g、水酸化ナトリウム6.0gならびにエチレングリコール100gを加え、攪拌付きセパラブルフラスコにて190~200°C、常圧の条件下、4時間反応させプロダクトを得た。該反応終了後、放冷してプロダクトの温度を100°Cとした。このプロダクトをろ過により固液分離し、ケークdと濾液とをそれぞれ得た。乾燥して得られたケークdの重量は1.65gであった。その後、ろ紙上にあるケーク成分に洗浄瓶にて、純水50gを均一に散布して、ケーク成分を洗浄した。洗浄後のケークを90~100°Cのスチーム乾燥機にて1日乾燥させたところ、6,6’-エチレンジオキシジ-2-ナフトエ酸ナトリウム塩を主成分とする化合物を1.54g純度:98.6、収率:90.5製造することができた。本実施例ではPETチップも上述のようにポリエステル組成物を構成する一部となる。[実施例3]ポリマーAチップ5gに、水酸化ナトリウム3gならびに水SP値:23.4100gを加え、攪拌付きオートクレーブにて190~200°C、1.2~1.6MPaの条件下、6時間反応させプロダクトを得た。該反応終了後、放冷してプロダクトの温度を40°Cとした。このプロダクトをろ過により固液分離し、ケークと濾液とをそれぞれ得た。乾燥して得られたケークの重量は4.16gであった。その後、ろ紙上にあるケーク成分に洗浄瓶にて、純水50gを均一に散布して、ケーク成分を洗浄した。洗浄後のケークを90~100°Cのスチーム乾燥機にて1日乾燥させたところ、6,6’-エチレンジオキシジ-2-ナフトエ酸ナトリウム塩を主成分とする化合物を4.10g純度:99.1、収率:96.9製造することができた。"